(57)【要約】  ファインブランキング加工性に優れる高炭素冷延鋼板およびその製造方法を提供すること。  所定の組成を有する鋳片を、直接、または一旦冷却し再加熱した後、粗圧延を行い、粗圧延終了後、Ａｒ３変態点以上の温度域で仕上げ圧延を終了する仕上げ圧延を行い、仕上げ圧延終了温度から６６０℃までの温度域を平均冷却速度３０℃／ｓ以上７０℃／ｓ以下で冷却し、５００℃以上６６０℃以下で巻き取った熱延鋼板を、そのまま、あるいは酸洗した後、６５０〜７２０℃の温度域の焼鈍温度で保持する一次箱焼鈍を行い、その後、２０〜５０％の圧下率で冷間圧延を行った後に、６５０〜７２０℃の温度域の焼鈍温度で保持する二次箱焼鈍を行うことで、上記高炭素冷延鋼板を製造する。【特許請求の範囲】
【請求項１】
質量％で、
Ｃ：０．４５〜０．７５％、
Ｓｉ：０．１０〜０．５０％、
Ｍｎ：０．５０〜１．００％、
Ｐ：０．０３％以下、
Ｓ：０．０１％以下、
ｓｏｌ．Ａｌ：０．１０％以下、
Ｎ：０．０１５０％以下、
Ｃｒ：０．１０％以上０．４０％未満
を含有し、残部がＦｅおよび不可避的不純物からなる組成と、
セメンタイトの平均粒子径が０．４０μｍ以上０．７５μｍ以下、セメンタイト間の平均間隔が１．５μｍ以上８．０μｍ以下、セメンタイトの球状化率が７５％以上であり、かつ、フェライトの平均粒子径が４．０μｍ以上１０．０μｍ以下である組織と、を有し、
打抜きパンチとダイスのクリアランスを２５μｍ以下とした金型でファインブランキング加工した後の打抜き端面のせん断面率が９０％以上で、かつ、打抜き端面のせん断面の算術平均粗さＲａが１．０μｍ未満となる、高炭素冷延鋼板。
【請求項２】
断面硬さがＨＶ１６０以下である、請求項１に記載の高炭素冷延鋼板。
【請求項３】
請求項１または２に記載の高炭素冷延鋼板の製造方法であって、
前記組成を有する鋳片を、直接、または一旦冷却し再加熱した後、粗圧延を行い、
粗圧延終了後、Ａｒ３変態点以上の温度域で仕上げ圧延を終了する仕上げ圧延を行い、
仕上げ圧延終了温度から６６０℃までの温度域を平均冷却速度３０℃／ｓ以上７０℃／ｓ以下で冷却し、５００℃以上６６０℃以下で巻き取った熱延鋼板を、そのまま、あるいは酸洗した後、
６５０〜７２０℃の温度域の焼鈍温度で保持する一次箱焼鈍を行い、その後、２０〜５０％の圧下率で冷間圧延を行った後に、６５０〜７２０℃の温度域の焼鈍温度で保持する二次箱焼鈍を行う、高炭素冷延鋼板の製造方法。
【発明の詳細な説明】
【技術分野】
【０００１】
本発明は、高炭素冷延鋼板およびその製造方法に関し、特に、自動車部品、チェーン部品などの素材加工として適しているファインブランキング加工時に、疲労寿命の原因となる破断面を減らした端面が得られ、かつ金型が摩耗しにくいファインブランキング加工性に優れる高炭素冷延鋼板およびその製造方法に関する。
【背景技術】
【０００２】
自動車駆動系部品およびチェーン部品用の素材として高炭素冷延鋼板が用いられる場合がある。自動車駆動系部品およびチェーン部品は、滑らかな形状を有する打抜き端面を得るためファインブランキング加工により製造されることも多く、一方でファインブランキング加工はクリアランスの小さい加工方法であるため、高い荷重が金型、特に打抜きパンチに高い負荷がかけられ、パンチ摩耗などを原因とした金型寿命が課題である。また、これらの素材として用いられる高炭素冷延鋼板は、熱処理後所定の硬度を得るために一定以上の炭素を含有させる。この高Ｃ含有量の高炭素冷延鋼板は、焼入れ焼戻しなどの熱処理が行われることにより、強度が上昇して疲労寿命も向上する。【０００３】
高炭素冷延鋼板は、Ｃ含有量が高いため、鋼中の炭素は硬質なセメンタイトとして析出し、その量が多いため、熱間圧延のままでは加工が困難である。このため、通常は熱間圧延後に焼鈍を施してセメンタイトを球状化、適度に分散させ、加工性を改善して使われる。【０００４】
図１を用いて、本発明で対象とするファインブランキング加工について説明する。本発明が対象とするファインブランキング加工は、高炭素鋼板を素材とし、ダイとパンチを用い、２５μｍ以下のクリアランスで加工するファインブランキング加工を指す。図１はファインブランキング加工後の打抜き端面を表した概念図である。なお、以下、本明細書において、打抜き端面を、単に「端面」ともいう。ファインブランキング加工後の端面は、通常、切れ刃に接して塑性変形して滑らかに切断されて生じたせん断面（図１中のａ）と亀裂が発生して材料が分離する際に生じる破断面（図１中のｂ）で構成されている。熱処理後、所定の疲労寿命を確保するには、端面の粗さが大きい破断面を極力抑えることが望ましく、またせん断面の表面粗さを小さくする必要がある。また、ファインブランキング加工はクリアランスの小さい加工方法であるため、高い荷重が金型、特に打抜きパンチに高い負荷がかけられ、通常の打抜き加工に比べて金型寿命が短くなる。金型寿命を延ばすためにもせん断面の表面粗さが小さい方が望ましい。【０００５】
鋼板の延性が大きすぎても小さすぎても金型寿命は短くなる。例えば、セメンタイトの球状化焼鈍時に軟質化しすぎるとブランキング加工（打抜き加工）時の鋼板の流動性はよい方向に働くが、流動性が良好すぎるため鋼板がパンチに接触しすぎてパンチ摩耗を大きくしてパンチ寿命が低下する。一方、焼鈍時にセメンタイトの球状化が不十分で鋼板が硬質すぎるとパンチ摩耗欠損等が発生し、やはりパンチ寿命が低下する。このため、ブランキング加工に用いられる高炭素冷延鋼板は、長さ方向や幅方向を含めた全幅全長が適正な硬度領域になるように、熱間圧延後焼鈍してセメンタイトを球状化した後に冷間圧延を施して硬さを調整する場合がよく見られる。【０００６】
例えば、特許文献１には、質量％で、Ｃ：０．２０〜０．８０％、Ｓｉ：０．３％以下、Ｍｎ：０．６０〜１．６０％、ｓｏｌ．Ａｌ：０．０１０〜０．１００％、Ｃａ：０．０１００％以下を含有する鋼を、熱間圧延して５５０〜６８０℃で巻取り、酸洗後、圧下率１０〜８０％で１回目の冷間圧延をおこない、６５０〜７２５℃で中間焼鈍を施した後、圧下率５〜２５％で２回目の冷間圧延を行い、その後熱処理を施すことなく製品とする高炭素鋼帯の製造方法が提案されている。【０００７】
特許文献２には、質量％で、Ｃ：０．１０〜０．７０％、Ｓｉ：０．０１〜１．０％、Ｍｎ：０．１〜３．０％、Ｐ：０．００１〜０．０２５％、Ｓ：０．０００１〜０．０１０％、Ａｌ：０．００１〜０．１０％、Ｎ：０．００１〜０．０１％を含有し、フェライト粒径が１０μｍ以上５０μｍ以下であり、セメンタイト粒子径が０．１μｍ以上２．０μｍ以下であり、セメンタイトの球状化率が８５％以上である組織を有し、硬さＨＶ１００以上１６０以下である打抜き性に優れる中・高炭素熱延鋼板が提案されている。【０００８】
特許文献３では、重量％で、Ｃ：０．２０〜１．２０％、Ｓｉ：０．０５〜０．３０％、Ｐ：０．０２０％未満を含有し、熱間圧延後に２０〜８０％の冷間圧延と６５０〜７２０℃の焼鈍を１回もしくは２回以上繰り返して製造する冷間加工性と熱処理後の疲労寿命に優れた高炭素鋼帯の製造方法が提案されている。【０００９】
特許文献４では、質量％で、Ｃ：０．２５〜０．６％、Ｓｉ：２％以下、Ｍｎ：２％以下、Ｐ：０．０２％以下、Ｓ：０．０２％以下、Ｃｒ：２％以下、Ｖ：０．０５〜０．５％を含有し、硬さＨＶ１８０以上３５０以下である曲げ加工性および打抜き加工性に優れた鋼板が提案されている。【００１０】
特許文献５では、質量％で、Ｃ：０．４５〜０．９０％、Ｓｉ：０．００１〜０．５％以下、Ｍｎ：０．２〜２．０％、Ｐ：０．０３％以下、Ｓ：０．００５％以下、Ａｌ：０．００１〜０．１０％、Ｎ：０．０１％以下を含有し、さらにＣｒ：０．００５〜１．０％、Ｍｏ：０．００５〜１．０％、Ｃｕ：０．００５〜１．０％、Ｎｉ：０．００５〜１．０％、Ｔｉ：０．００５〜０．３％、Ｎｂ：０．００５〜０．３％、Ｖ：０．００５〜０．３％、Ｂ：０．０００５〜０．０１％、Ｃａ：０．０００５〜０．０１％よりなる群から選ばれる１種以上を含有し、硬さＨＶ１５０以下で深さｔ／２部とｔ／４部（ｔ：板厚）の硬度差ΔＨＶｔが１０以下である加工性に優れた高炭素鋼板が提案されている。【００１１】
特許文献６では、質量％で、Ｃ：０．１〜０．５％、Ｓｉ：０．５％以下、Ｍｎ：０．２〜１．５％、Ｐ：０．０３％以下、Ｓ：０．０２％以下を含有し、必要に応じてさらにＡｌ：０．１％以下、さらにＣｒ：３．５％以下、Ｍｏ：０．７％以下、Ｎｉ：３．５％以下、Ｔｉ：０．０１〜０．１％、およびＢ：０．０００５〜０．００５％のうちから選ばれた１種または２種以上を含有し、フェライトの平均粒径が1〜２０μｍ、アスペクト比が２以下のフェライトが全フェライト量に対する面積率で７０％以上、炭化物の球状化率が９０％以上、フェライト粒界炭化物量が４０％以上であるファインブランキング加工性に優れた鋼板が提案されている。【００１２】
特許文献７では、質量％で、Ｃ：０．１〜０．５％、Ｓｉ：０．５％以下、Ｍｎ：０．２〜１．５％、Ｐ：０．０３％以下、Ｓ：０．０２％以下を含有し、さらに必要に応じてＡｌ：０．１％以下、さらにＣｒ：３．５％以下、Ｍｏ：０．７％以下、Ｎｉ：３．５％以下、Ｔｉ：０．０１〜０．１％、およびＢ：０．０００５〜０．００５％のうちから選ばれた１種または２種以上を含有し、フェライトの平均粒径が１〜１０μｍ、炭化物の球状化率が８０％以上、フェライト粒界炭化物量が４０％以上であるファインブランキング加工性に優れた鋼板が提案されている。【００１３】
特許文献８では、質量％で、Ｃ：０．６５〜０．９０％、Ｓｉ：０．０１〜０．５０％以下、Ｍｎ：０．１〜２．００％、Ｐ：０．０２００％以下、Ｓ：０．０２００％以下、及びＣｒ：０．２０〜２．００％を含有し、さらに必要に応じてＡｌ、Ｍｏ、Ｎｉ、Ｃｕ、Ｂ、Ｎｂ、Ｖ、Ｔｉ、Ｗ、Ｔａ、Ｍｇ、Ｃａ、Ｙ、Ｚｒ、Ｌａ、Ｃｅ、Ｎ、Ｏ、Ｓｎ、Ｓｂ、Ａｓのうち１種または２種以上を含有し、アスペクト比が３未満となる炭化物の個数割合で定義される球状化率が８０〜９９％、円相当径に換算した平均粒子径が０．２〜１．５μｍ、炭化物径の標準偏差σが０．１０〜０．４５となるように炭化物が分布する、張り出し成形性に優れた高炭素鋼板が提案されている。
【先行技術文献】
【特許文献】
【００１４】
【特許文献１】特開平１１−２６４０４９号公報
【特許文献２】特開２０１５−１１７４０６号公報
【特許文献３】特開２０００−３４５４２号公報
【特許文献４】特開２０１０−２３５９６５号公報
【特許文献５】特開２０１７−１７９５９６号公報
【特許文献６】特開２００７−２７０３３１号公報
【特許文献７】特開２００７-２３１４１６号公報
【特許文献８】特開２０１６−２２２９９０号公報
【発明の概要】
【発明が解決しようとする課題】
【００１５】
特許文献１では、鋼中のセメンタイトの球状化率を８０％以上、平均粒径０．８μｍ以下とし、鋼の引張強さが６００〜７００Ｎ／ｍｍ２とすることで打抜き加工における破断面を極力減らした端面が得られる高炭素鋼帯を提案しており、前記高炭素鋼帯を、熱間圧延、酸洗した後に１次冷延、焼鈍、２次冷延を行って製造している。しかし、熱間圧延後に巻き取った熱延鋼板をそのまま、あるいは酸洗した後に、一次箱焼鈍、冷間圧延、二次箱焼鈍を施すといった製造方法は記述されておらず、また引張強さが６００Ｎ／ｍｍ２未満の硬さの鋼について議論はされておらず、特許文献１に開示された高炭素鋼帯では、十分な冷間加工性が得られない。【００１６】
特許文献２に記載された中・高炭素熱延鋼板は、鋼の硬さがＨＶ１００以上１６０以下であり冷間加工性に優れるが、板厚３．５ｍｍ以上とした熱延鋼板に関する技術であり、本発明で対象とする冷延鋼板とは技術が異なり、冷間圧延やその前後の焼鈍に関する記述はない。【００１７】
特許文献３では、冷間加工性と熱処理後の疲労寿命に優れた高炭素鋼帯の製造方法を提案しており、鋼の成分と熱間圧延後の冷間圧延と焼鈍の条件を調整することで所定の加工性が得られているが、熱間圧延に関する記述がなく、セメンタイトやフェライトの粒径に関する記述もない。【００１８】
特許文献４では、曲げ加工性や打抜き加工性に優れた鋼板が提案されているが、焼き戻し軟化抵抗を上げるために、鋼にＣｒを０．６１％以上含有させており、０．６１％未満のＣｒ添加量の鋼に関する記述はない。【００１９】
特許文献５では、チェーンも対象の用途としているため、要求されている加工性にはファインブランキング加工性も考慮されていると推定される。しかし、特許文献５では、熱間圧延後、焼鈍工程のみで組織、硬さの調整を行っており、冷間圧延工程に関する記載はない。【００２０】
特許文献６では、ファインブランキング加工性に優れた冷延鋼板が提案されており、母材の組織に関してもフェライト粒径、炭化物の球状化率およびフェライト結晶粒界の炭化物量等は規定されており、それがファインブランキング加工性の指標となる打抜き端面のＲｚに影響を及ぼすことを説明しているが、炭化物の平均粒子間隔、さらにそれがファインブランキング加工に及ぼす影響に関する記載はない。さらに、所定のファインブランキング加工性を得るためのＣｒ量に関する記載もない。【００２１】
特許文献７では、ファインブランキング加工性に優れた熱延鋼板が提案されており、本発明で対象とする冷延鋼板とは技術が異なり、冷間圧延やその前後の焼鈍に関する記述はない。【００２２】
特許文献８では、張り出し成形性に優れる高炭素鋼板が提案されており、１次冷延後の２次焼鈍を連続焼鈍炉にて１８００秒以下で実施する方法が記載されており、２次焼鈍を箱焼鈍で実施する方法は記載されていない。さらにファインブランク加工性の指標についても記載されていない。【００２３】
本発明は、ファインブランキング加工性に優れる高炭素冷延鋼板およびその製造方法を提供することを目的とする。【００２４】
本発明は、詳細には、０．１０％以上０．４０％未満のＣｒを含有する鋼素材に対し、所定の仕上げ圧延終了温度、巻取までの平均冷却速度、巻取温度とし、一次箱焼鈍、冷間圧延および二次箱焼鈍を行って冷延鋼板を製造することで、セメンタイトの平均粒子径が０．４０μｍ以上０．７５μｍ以下、セメンタイト間の平均間隔が１．５μｍ以上８．０μｍ以下、セメンタイトの球状化率が７５％以上であり、かつ、フェライトの平均粒子径が４．０μｍ以上１０．０μｍ以下である組織を有し、打抜きパンチとダイスのクリアランスを２５μｍ以下とした金型でブランキング加工した後の打抜き端面のせん断面率が９０％以上で、かつ、打抜き端面のせん断面の算術平均粗さＲａが１．０μｍ未満となる、ファインブランキング加工性に優れる高炭素冷延鋼板およびその製造方法を提供することを目的とする。【００２５】
なお、本明細書において、高炭素冷延鋼板とは、Ｃ含有量が０．４５質量％以上である冷延鋼板をいう。
また、本明細書において、ファインブランキング加工性に優れる冷延鋼板とは、打抜きパンチとダイスのクリアランスを２５μｍ以下とした金型でファインブランキング加工した後の打抜き端面のせん断面率が９０％以上で、かつ、打抜き端面のせん断面の算術平均粗さＲａが１．０μｍ未満となる冷延鋼板をいう。
【課題を解決するための手段】
【００２６】
本発明者らは、０．１０％以上０．４０％未満のＣｒを含有した鋼の仕上げ圧延温度、巻取までの冷却速度、巻取温度、一次焼鈍温度、冷間圧延の圧下率および二次焼鈍温度と、ファインブランキング加工性との関係について鋭意検討した。【００２７】
その結果、高炭素冷延鋼板のファインブランキング加工性には、鋼組織中のセメンタイトの平均粒子径およびセメンタイトの球状化率、さらにフェライトの平均粒子径が大きく影響し、セメンタイトの平均粒子径を０．４０μｍ以上０．７５μｍ以下、セメンタイト間の平均間隔が１．５μｍ以上８．０μｍ以下、セメンタイトの球状化率を７５％以上、フェライトの平均粒子径を４．０μｍ以上１０．０μｍ以下とすることでファインブランキング加工後の端面のせん断面率が９０％以上、せん断面算術平均粗さＲａが１．０μｍ未満を得られるとの知見を得た。【００２８】
本発明はこのような知見に基づいてなされたものであり、以下を要旨とする。
［１］質量%で、
Ｃ：０．４５〜０．７５％、
Ｓｉ：０．１０〜０．５０％、
Ｍｎ：０．５０〜１．００％、
Ｐ：０．０３％以下、
Ｓ：０．０１％以下、
ｓｏｌ．Ａｌ：０．１０％以下、
Ｎ：０．０１５０％以下、揃える
Ｃｒ：０．１０％以上０．４０％未満
を含有し、残部がＦｅおよび不可避的不純物からなる組成と、
セメンタイトの平均粒子径が０．４０μｍ以上０．７５μｍ以下、セメンタイト間の平均間隔が１．５μｍ以上８．０μｍ以下、セメンタイトの球状化率が７５％以上であり、かつ、フェライトの平均粒子径が４．０μｍ以上１０．０μｍ以下である組織と、を有し、
打抜きパンチとダイスのクリアランスを２５μｍ以下とした金型でファインブランキング加工した後の打抜き端面のせん断面率が９０％以上で、かつ、打抜き端面のせん断面の算術平均粗さＲａが１．０μｍ未満となる、高炭素冷延鋼板。
［２］断面硬さがＨＶ１６０以下である、［１］に記載の高炭素冷延鋼板。
［３］上記［１］または［２］に記載の高炭素冷延鋼板の製造方法であって、
前記組成を有する鋳片を、直接、または一旦冷却し再加熱した後、粗圧延を行い、
粗圧延終了後、Ａｒ３変態点以上の温度域で仕上げ圧延を終了する仕上げ圧延を行い、
仕上げ圧延終了温度から６６０℃までの温度域を平均冷却速度３０℃／ｓ以上７０℃／ｓ以下で冷却し、５００℃以上６６０℃以下で巻き取った熱延鋼板を、そのまま、あるいは酸洗した後、
６５０〜７２０℃の温度域の焼鈍温度で保持する一次箱焼鈍を行い、その後、２０〜５０％の圧下率で冷間圧延を行った後に、６５０〜７２０℃の温度域の焼鈍温度で保持する二次箱焼鈍を行う、高炭素冷延鋼板の製造方法。
【発明の効果】
【００２９】
本発明によれば、ファインブランキング加工性に優れる高炭素冷延鋼板を提供することができる。【００３０】
本発明の高炭素冷延鋼板は、素材鋼板にファインブランキング加工性が必要とされる自動車部品、チェーン部品用の素材として好適であり、特にタイミングチェーンなどの自動車駆動系部品用の素材として好適である。
【図面の簡単な説明】
【００３１】
【図１】ファインブランキング加工後の打抜き端面を表した概念図である。
【発明を実施するための形態】
【００３２】
以下に、本発明の高炭素冷延鋼板およびその製造方法について詳細に説明する。なお、成分の含有量の単位である「％」は特に断らない限り「質量％」を意味するものとする。
【００３３】
１）組成
Ｃ：０．４５〜０．７５％
Ｃは、焼入れ後の強度を得るために重要な元素である。Ｃ含有量が０．４５％未満の場合、鋼板を部品に加工した後の焼入れ、焼戻しなどの熱処理によって所望の硬さが得られないため、Ｃ含有量は０．４５％以上にする必要がある。しかし、Ｃ含有量が０．７５％を超えると硬質化し、靭性やファインブランキング加工性等の冷間加工性が劣化する。したがって、Ｃ含有量は０．４５〜０．７５％とする。焼入れ後、より優れた硬さを得るには、Ｃ含有量を０．５０％以上とすることが好ましく、０．５１％以上とすることがより好ましく、０．５３％以上とすることがさらに好ましい。また、加工性の厳しい部品、すなわち加工度が高く、難成形の部品の加工に用いられる場合には、Ｃ含有量を０．７０％以下とすることが好ましく、０．６７％以下とすることがより好ましく、０．６５％以下とすることがさらに好ましい。
【００３４】
Ｓｉ：０．１０〜０．５０％
Ｓｉは鋼を精錬する際にＡｌとともに脱酸剤として添加される。しかし、過度にＳｉを含有させると熱処理時にＳｉ酸化物が粒界に生じ、疲労強度を低下させるおそれが増す。そのため、Ｓｉ含有量は０．５０％以下とする。Ｓｉ含有量は、好ましくは０．４５％以下であり、より好ましくは０．４０％以下であり、さらに好ましくは０．３５％以下である。一方でＳｉは熱処理後の焼き戻し軟化抵抗を増加する元素である。焼入れ後幅広い温度域で焼き戻しても所望の硬さを得るためにＳｉ含有量は０．１０％以上とする。Ｓｉ含有量は、好ましくは０．１５％以上であり、より好ましくは０．１６％以上である。
【００３５】
Ｍｎ：０．５０〜１．００％
Ｍｎは焼入れ性を向上させるとともに、固溶強化により強度を上昇させる元素である。Ｍｎ含有量が１．００％を超えると、Ｍｎの偏析に起因したバンド組織が発達し、組織が不均一になり、かつ固溶強化により鋼が硬質化し冷間加工性が低下する。したがって、Ｍｎ含有量は１．００％以下とする。Ｍｎ含有量は、好ましくは０．９５％以下であり、より好ましくは０．９０％以下であり、さらに好ましくは０．８５％以下である。一方、０．５０％未満になるとズブ焼入れ性が低下し始めるため、Ｍｎ含有量は０．５０％以上とする。Ｍｎ含有量は、好ましくは０．５２％以上であり、より好ましくは０．５５％以上である。
【００３６】
Ｐ：０．０３％以下
Ｐは固溶強化により強度を上昇させる元素である。Ｐ含有量が０．０３％を超えて増加すると粒界脆化を招き、焼入れ後の靭性が劣化する。したがって、Ｐ含有量は０．０３％以下とする。より優れた焼入れ後の靭性を得るには、Ｐ含有量は０．０２％以下が好ましい。Ｐは、冷間加工性および焼入れ後の靭性を低下させるため、Ｐ含有量は少ないほど好ましいが、過度にＰを低減すると精錬コストが増大するため、Ｐ含有量は０．００５％以上が好ましい。
【００３７】
Ｓ：０．０１％以下
Ｓは硫化物を形成し、高炭素冷延鋼板の冷間加工性および焼入れ後の靭性を低下させるため、低減しなければならない元素である。Ｓ含有量が０．０１％を超えると、高炭素冷延鋼板の冷間加工性および焼入れ後の靭性が著しく劣化する。したがって、Ｓ含有量は０．０１％以下とする。より優れた冷間加工性および焼入れ後の靭性を得るには、Ｓ含有量は０．００４％以下が好ましく、０．００４０％以下がより好ましい。Ｓは冷間加工性および焼入れ後の靭性を低下させるため、Ｓ含有量は少ないほど好ましいが、過度にＳを低減すると精錬コストが増大するため、Ｓ含有量は０．０００５％以上が好ましい。
【００３８】
ｓｏｌ．Ａｌ：０．１０％以下
ｓｏｌ．Ａｌの含有量が０．１０％を超えると、焼入れ処理の加熱時にＡｌＮが生成してオーステナイト粒が微細化し過ぎ、冷却時にフェライト相の生成が促進され、組織がフェライトとマルテンサイトとなり、焼入れ後の硬さが低下する。したがって、ｓｏｌ.Ａｌ含有量は０．１０％以下とする。ｓｏｌ.Ａｌ含有量は、好ましくは０．０６％以下である。なお、ｓｏｌ．Ａｌは脱酸の効果を有しており、十分に脱酸するためには、ｓｏｌ．Ａｌ含有量を、０．００５％以上とすることが好ましく、０．０１０％以上とすることがより好ましく、０．０１５％以上とすることがさらに好ましい。
【００３９】
Ｎ：０．０１５０％以下
Ｎ含有量が０．０１５０％を超えると、ＡｌＮの形成により焼入れ処理の加熱時にオーステナイト粒が微細化し過ぎ、冷却時にフェライト相の生成が促進され、焼入れ後の硬さが低下する。したがって、Ｎ含有量は０．０１５０％以下とする。なお、下限はとくに規定しないが、Ｎは、ＡｌＮ、Ｃｒ系窒化物を形成し、これにより焼入れ処理の加熱時にオーステナイト粒の成長を適度に抑制し、焼入れ後の靭性を向上させる元素であるため、Ｎ含有量は０．０００５％以上が好ましい。
【００４０】
Ｃｒ：０．１０％以上０．４０％未満
Ｃｒは鋼中のセメンタイトの球状化を遅延させる元素で、かつ熱処理において焼入れ性を高める重要な元素である。０．１０％未満の場合、セメンタイトの球状化が進み過ぎて所定のセメンタイト平均粒子径が得られず、また焼入れ性に関しても焼入れ時にフェライトが発生しやすくなり十分な効果が認められないため、Ｃｒ含有量を０．１０％以上とする。一方、Ｃｒ含有量が０．４０％以上になると、セメンタイトの球状化が進みにくくなり所定のセメンタイト球状化率が得られない。その結果、焼入れ前の鋼板が硬質化し、所定のセメンタイト間の平均間隔が得られず、例えばファインブランキング加工した際に、端面に破断面が発生しやすかったり、端面のせん断面の表面粗さＲａが大きくなりやすくなる。そのため、Ｃｒ含有量は０．４０％未満とする。特に端面のせん断面の表面粗さＲａや端面に破断面が発生しやすい部品を加工する際には、より一層優れた加工性を必要とするため、Ｃｒ含有量は０．３５％以下が好ましい。
【００４１】
上記以外の成分は、Ｆｅおよび不可避的不純物である。さらに本発明の高炭素冷延鋼板の原料としてスクラップを用いた場合、不可避的にＳｎ、Ｓｂ、及び、Ａｓの１種又は２種以上が０．００３％以上混入する場合があるが、いずれの元素も、０．０２％以下であれば、本発明の高炭素冷延鋼板の焼入れ性を阻害しないため、本発明の高炭素冷延鋼板においては、Ｓｎ：０．００３〜０．０２％、Ｓｂ：０．００３〜０．０２％、及びＡｓ：０．００３〜０．０２％の１種または２種以上の含有を不可避的不純物として許容する。
【００４２】
２）組織
本発明の高炭素冷延鋼板は、フェライトとセメンタイトを含有する組織を有する。本発明の高炭素冷延鋼板の組織中、フェライトとセメンタイトの合計は、面積率で９５％以上である。フェライトとセメンタイトの合計は、面積率で９７％以上が好ましく、１００％であってもよい。フェライトとセメンタイトの面積率が１００％未満である場合の残部は、パーライト、ベイナイトから選ばれる１種または２種である。
【００４３】
２−１）セメンタイトの平均粒子径：０．４０μｍ以上０．７５μｍ以下
粒径の大きいセメンタイトが存在するとファインブランキング加工時に破砕され、これを起点として端面に破断面が生じるため、セメンタイトの平均粒子径は０．７５μｍ以下とする。セメンタイトの平均粒子径は、０．７３μｍ以下が好ましく、０．７１μｍ以下がより好ましい。一方、セメンタイトが微細化しすぎると０．１μｍ以下のセメンタイトの個数も増し、鋼の硬度が高くなり、ファインブランキング加工時の端面で破断面が増加するため、セメンタイトの平均粒子径は０．４０μｍ以上とする。セメンタイトの平均粒子径は、０．４２μｍ以上が好ましく、０．４４μｍ以上がより好ましい。この平均粒子径は、鋼板の板幅中央から採取した試験片の圧延方向に平行な断面を研磨し、腐食した後、板厚１／４位置において走査型電子顕微鏡で倍率２０００倍で検出される全てのセメンタイトの円相当径を算出して求めた平均値である。
【００４４】
２−２）セメンタイト間の平均間隔：１．５μｍ以上８．０μｍ以下
ファインブランキング加工時の大変形が加わった位置において、フェライト粒界上のセメンタイト間でボイドが発生し、成長して亀裂が発生しやすくなる。これら亀裂がファインブランキング加工後の成形加工時に進展し破断面が発生する。セメンタイト間の平均間隔が１．５μｍ未満ではボイドの起点が増加しすぎて亀裂が発生しやすくなり、端面の破断面長さが増加するため、ファインブランキング加工性が低下する。そのためセメンタイト間の平均間隔は、１．５μｍ以上とする。セメンタイト間の平均間隔は、１．７μｍ以上が好ましく、２．０μｍ以上がより好ましい。また、セメンタイト間の平均間隔が８．０μｍ超になると１個あたりのセメンタイトが粗大になりすぎて、亀裂が発生しやすくなり、端面の破断面長さが増加する箇所が生じる。そのため、セメンタイト間の平均間隔は８．０μｍ以下とする。セメンタイト間の平均間隔は、７．７μｍ以下が好ましく、７．５μｍ以下がより好ましい。セメンタイト間の平均間隔は、鋼板の板幅中央から採取した試験片の圧延方向に平行な断面（板厚１／４位置）を倍率２０００倍で走査型電子顕微鏡で観察し、画像解析ソフトGIMPを用いて、セメンタイトと、セメンタイト以外を二値化し、解析ソフトImage-Jを用いてセメンタイトの個々の間隔を求め、その合計を、数えた間隔数で除して求めた。
【００４５】
２−３）セメンタイトの球状化率：７５％以上
セメンタイトは球状化されている方が鋼の延性が改善されて加工性が良好になるので好ましい。セメンタイトの球状化率が７５％以上であれば打抜き加工時の端面における破断面の発生が大幅に抑制され、所定のせん断面率が得られやすくなるため、本発明の高炭素冷延鋼板の組織中のセメンタイトの球状化率は７５％以上とする。セメンタイトの球状化率は、７７％以上が好ましく、８０％以上がより好ましい。本発明におけるセメンタイトの球状化率の求め方は下記のとおりである。鋼板の板幅中央から採取した試験片の圧延方向に平行な断面（板厚１／４位置）を倍率２０００倍で走査型電子顕微鏡で観察し、画像解析ソフトGIMPを用いて、セメンタイトと、セメンタイト以外を二値化し、解析ソフトImage-Jを用いて各セメンタイトの面積と周囲長を求めて、下記式にて各セメンタイトの円形度係数を算出し、その平均を求めて、セメンタイトの球状化率とする。
円形度係数＝４π・面積／（周囲長）２
【００４６】
２−４）フェライトの平均粒子径：４．０μｍ以上１０．０μｍ以下
フェライトの平均粒子径は、鋼板の硬度およびファインブランキング加工性を含めた加工性を大きく支配する因子である。フェライト粒径が小さいと鋼の微細化強化により鋼板の硬度が高くなり、加工性が低下する。所定の硬度と加工性を得るためにはフェライトの平均粒子径は４．０μｍ以上とする。好ましくは５．０μｍ以上である。一方、フェライトの平均粒子径が１０．０μｍ超になるとファインブランキング加工時に端面でだれが生じやすくなり、ファインブランキング加工性が低下する。そのためフェライトの平均粒子径は１０．０μｍ以下とする。好ましくは８．０μｍ以下である。フェライトの平均粒子径は、実施例に記載の方法により切断法（ＪＩＳ  Ｇ  ０５５１で規定）を用いて求めた。
【００４７】
３）ファインブランキング加工性
３−１）端面のせん断面率９０％以上
熱処理後、所定の疲労寿命を確保するには、端面における表面粗さが大きい破断面を極力抑えることが望ましく、また端面の表面粗さを小さくする必要があるため、端面のせん断面率は９０％以上とする。好ましくは９５％以上である。なお、端面のせん断面率は下記式で求める。
端面のせん断面率＝（せん断面の長さ／端面全体の長さ）×１００
なお、上記式中のせん断面の長さ、端面全体の長さは、それぞれ、鋼板を打抜きパンチとダイスのクリアランスを２５μｍ以下とした金型でファインブランキング加工し、長さ４０ｍｍ×幅６０ｍｍの１０ｍｍＲの４角をもつ板を打抜いた際の打抜き板の板幅中央における板厚方向のせん断面の長さと、端面全体の長さ（せん断面と破断面の合計の長さ）である。また、端面のせん断面率は、上記打抜き板において２箇所存在する板幅中央においてそれぞれ算出した値の平均値を採用する。なお、打抜きパンチとダイスのクリアランスを２５μｍ以下とした金型でファインブランキング加工する場合、鋼板とダイスの接触する個所ではダイスについても摩耗等が大きい。強度不足の金型では耐摩耗性が不足して、早期に摩耗してしまうため、金型としては所定の強度を確保できるＳＫＤ鋼材で形成された金型を使用することが好ましい。また、上記金型の打抜きパンチとダイスのクリアランスは２μｍ以上が好ましい。
【００４８】
３−２）端面のせん断面の算術平均粗さＲａ：１．０μｍ未満
ファインブランキング加工は打抜きパンチとダイスのクリアランスの小さい加工方法であるため、高い荷重が金型、特に打抜きパンチに高い負荷がかけられ、通常の打抜き加工に比べて金型寿命が短くなる。金型寿命を延ばすためにも端面のせん断面の表面粗さが小さい方が望ましいため、端面のせん断面の算術平均粗さＲａは１．０μｍ未満とする。端面のせん断面の算術平均粗さＲａは、好ましくは０．８μｍ以下であり、より好ましくは０．５μｍ以下である。
なお、端面のせん断面の算術平均粗さＲａは、鋼板を打抜きパンチとダイスのクリアランスを２５μｍ以下とした金型でファインブランキング加工し、長さ４０ｍｍ×幅６０ｍｍの１０ｍｍＲの４角をもつ板を打抜いた際の打抜き板の板幅中央の板厚中央において、板幅方向に５．０ｍｍの長さを測定して求めた値である。また、端面のせん断面の算術平均粗さＲａは、上記打抜き板において２箇所存在する板幅中央の板厚中央においてそれぞれ求めた値の平均値を採用する。
【００４９】
４）機械的性質
チェーン等の製品の寸法精度や打抜き金型の寿命（摩耗しにくさ）を良好にするには、上記２）の項で述べたようにファインブランキング加工時の端面の破断面の形成を抑制するためのセメンタイトの形状制御に加えて、機械的性質の制御も重要である。高炭素冷延鋼板の硬さが高い場合には端面で破断面が増す傾向となり、金型の損耗が激しくなるため、高炭素冷延鋼板の硬さ（断面硬さ）はＨＶ１６０以下が好ましい。なお、断面硬さは、実施例に記載の方法により求める。また、本明細書においては、加工後に施す熱処理条件や、熱処理後の鋼板の硬さまで記載していないが、本発明の高炭素冷延鋼板は加工後に熱処理（焼入れ、焼戻し）を施して使用される。
【００５０】
５）製造方法
本発明の高炭素冷延鋼板の好ましい製造方法を以下に述べる。なお、本発明において、特に断らない限り、仕上げ圧延終了温度、巻取温度等の温度は、熱延鋼板等の表面温度とし、放射温度計等で測定することができる。また、平均冷却速度は特に断らない限り、（冷却開始温度−冷却停止温度）／（冷却開始温度から冷却停止温度までの冷却時間）とする。
【００５１】
前述の１）の項に記載の組成を有する鋼を、転炉、電気炉などの公知の方法により溶製し、連続鋳造など公知の方法で鋳造して鋳片とした後、直接、または一旦冷却し再加熱した後、粗圧延および仕上げ圧延を含む熱間圧延を施す。まず、鋳片（鋼スラブ）は粗圧延によりシートバーとされる。なお、粗圧延の条件は特に規定する必要はなく、常法にしたがって行うことができる。
【００５２】
５−１）仕上げ圧延終了温度：Ａｒ３変態点以上
粗圧延終了後、Ａｒ３変態点以上の温度域で仕上げ圧延を終了する仕上げ圧延を行う。仕上げ圧延終了温度がＡｒ３変態点未満では、熱間圧延後および焼鈍（一次箱焼鈍、二次箱焼鈍）後に粗大なフェライト粒が形成され、ファインブランキング加工性が著しく低下する。このため、仕上げ圧延終了温度はＡｒ３変態点以上とする。なお、仕上げ圧延終了温度の上限は、特に規定する必要はないが、仕上げ圧延後の冷却を円滑に行うためには、１０００℃以下とすることが好ましい。また、本発明において、Ａｒ３変態点はフォーマスターにより求めることができる。具体的には、３ｍｍΦの円柱試験片を常温から９００℃まで一旦加熱し冷却した際、Ａｒ３変態点は冷却時の熱膨張曲線の最初の変曲点に相当する温度である。
【００５３】
５−２）仕上げ圧延終了温度から６６０℃までの温度域：平均冷却速度３０℃／ｓ以上７０℃／ｓ以下
仕上げ圧延終了温度から６６０℃までの温度域の平均冷却速度により熱間圧延後のパーライトの形成のされ方が異なる。前記温度域の平均冷却速度が小さいとラメラー間隔の大きいパーライトとなり、一次箱焼鈍、冷間圧延、二次箱焼鈍後に、所定のセメンタイトが得られないため、前記温度域の平均冷却速度は３０℃／ｓ以上とする。一方、平均冷却速度が大きくなりすぎるとベイニティックフェライトが得られ、熱延鋼板自体が硬質化する。その後の工程を経ても鋼板が硬くなり、所望の硬度が得られないため前記温度域の平均冷却速度は７０℃／ｓ以下とする。前記温度域の平均冷却速度は、６５℃／ｓ以下が好ましく、６０℃／ｓ以下がより好ましい。
【００５４】
５−３）巻取温度：５００℃以上６６０℃以下
仕上げ圧延後の熱延鋼板は、コイル形状に巻き取られる。巻取り温度が高すぎると熱延鋼板の強度が低くなり過ぎて、コイル形状に巻き取られた際、コイルの自重で変形する場合があるため、操業上好ましくない。したがって巻取温度の上限を６６０℃とする。一方、巻取温度が低すぎると熱延鋼板が硬質化するため好ましくない。したがって巻取温度の下限を５００℃とする。巻取温度は、好ましくは５５０℃以上である。
【００５５】
５−４）一次箱焼鈍温度：６５０〜７２０℃の温度域の焼鈍温度
所望の板厚にするためには冷間圧延を行う必要があり、圧延機の負荷を低減し冷間圧延性を高め、かつ最終製品となる鋼で所望の硬度を得られるため、一次焼鈍を行う必要がある。焼鈍温度が６５０℃未満では冷間圧延性が悪く、かつセメンタイトの球状化の促進が遅いため、最終製品となる鋼で硬質化してしまうため、一次箱焼鈍の焼鈍温度は６５０℃以上とする。一次箱焼鈍の焼鈍温度は、６６０℃以上が好ましく、６７０℃以上がより好ましい。一方、一次箱焼鈍の焼鈍温度が７２０℃を超えると球状化が進みすぎセメンタイトが粗大化されるため一次箱焼鈍の焼鈍温度は７２０℃以下とする。また、前記焼鈍温度での保持時間は、セメンタイトの球状化の進行の点から、２０ｈ以上が好ましい。また、前記焼鈍温度での保持時間は、操業性の点から、４０ｈ以下が好ましい。
【００５６】
５−５）冷間圧延の圧下率：２０〜５０％
所望の板厚にすることと所定のフェライト粒径にするために冷間圧延が必要である。冷間圧延の圧下率が２０％未満では所望の板厚にするには熱延鋼板の板厚を小さくしなければならずその制御が難しくなる。また、再結晶しにくくなり、再結晶が進まず、所望の硬さが得られにくくなる。そのため、冷間圧延の圧下率は２０％以上とする必要がある。一方、冷間圧延の圧下率が５０％を超えると熱延鋼板の厚みを大きくする必要があり、前述した平均冷却速度では全厚方向で均一な組織が得られにくくなる。また、結晶粒径が小さくなり、再結晶後所定のフェライト粒径よりも小さくなるため、冷間圧延の圧下率は５０％以下とする必要がある。
【００５７】
５−６）二次箱焼鈍温度：６５０〜７２０℃の温度域の焼鈍温度
冷間圧延後に所望の硬さを得るためには二次焼鈍は必要である。二次箱焼鈍温度が６５０℃未満であると再結晶が進みにくく、所望の硬さが得られないため、二次箱焼鈍温度は６５０℃以上とする。二次箱焼鈍温度は、６６０℃以上が好ましく、６７０℃以上がより好ましい。一方、二次箱焼鈍温度が７２０℃超では所定のセメンタイト平均粒子径が得られないため、二次箱焼鈍温度は７２０℃以下とする。また、前記焼鈍温度での保持時間は、所望の硬さを得る点から、２０ｈ以上が好ましい。また、前記焼鈍温度での保持時間は、操業性の点から、４０ｈ以下が好ましい。
【００５８】
本発明の高炭素冷延鋼板は、二次箱焼鈍後、必要に応じて調質圧延を施し、常法に従い脱脂などの処理を施して、そのままファインブランキング加工などに供することができる。ファインブランキング加工は常法に従って行い、良好な端面を得るために通常行われている、例えばダイとパンチ間のクリアランスを適宜選択するなどの条件で行うのが好ましい。加工が終了した後は、常法に従って焼入れ、焼戻しやオーステンパー処理などの熱処理を施すことができ、これにより所望の硬さや疲労強度が得られる。
【００５９】
本発明の高炭素冷延鋼板は、特に限定されないが、板厚が、３．０ｍｍ以下が好ましく、２．５ｍｍ以下がより好ましい。また、特に限定されないが、板厚が、０．８ｍｍ以上が好ましく、１．２ｍｍ以上がより好ましい。
【実施例】
【００６０】
（実施例１）
表１に示す鋼番ＡからＨの成分組成を有する鋼を溶製し鋳造した鋳片に対し、表２に示す製造条件に従って、仕上げ圧延終了温度をＡｒ３変態点以上とする仕上げ圧延を行い、仕上げ圧延終了温度から６６０℃までの温度域を表２に示す平均冷却速度で冷却し、表２に示す巻取温度でコイルに巻き取り、酸洗した後、窒素雰囲気中（雰囲気ガス：窒素）で表２に示す条件で一次箱焼鈍（球状化焼鈍）を施した後、表２に示す圧下率で冷間圧延を行い、窒素雰囲気中で表２に示す条件で二次箱焼鈍を施し、板厚２．０ｍｍの冷延鋼板を製造した。このようにして製造した冷延鋼板について、下記のように、組織、硬さ、およびファインブランキング加工性を求めた。なお、表１に示すＡｒ３変態点はフォーマスターにより求めたものである。【００６１】
［硬さ（断面硬さ）］
二次箱焼鈍後の冷延鋼板（原板）の板幅中央部から試料を採取し、圧延方向に平行な断面組織の１／４板厚の位置においてビッカース硬度計（荷重１．０ｋｇｆ）を用いて異なる５点のビッカース硬度（ＨＶ）を測定し、その平均値を求めた。【００６２】
［組織］
二次箱焼鈍後の冷延鋼板の組織は、板幅中央部から採取した試料を切断研磨後、ナイタール腐食を施し、走査型電子顕微鏡を用いて、板厚１／４の位置の組織を観察してフェライトおよびセメンタイトの面積率を求めた。また、板厚１／４の位置の５箇所で２０００倍の倍率で撮影した組織写真について、セメンタイト径を評価した。セメンタイト径は長径と短径を測定し、円相当径に換算し、全セメンタイトの平均値を求め、前記平均値をセメンタイトの平均粒子径とした。セメンタイト間の平均間隔は、鋼板の板幅中央から採取した試験片の圧延方向に平行な断面（板厚１／４位置）を倍率２０００倍で走査型電子顕微鏡で観察し、画像解析ソフトGIMPを用いて、セメンタイトと、セメンタイト以外を二値化し、解析ソフトImage-Jを用いてセメンタイトの個々の間隔を求め、その合計を、数えた間隔数で除して求めた。また、セメンタイトの球状化率の求め方は下記のとおりである。冷延鋼板の板幅中央部から採取した試料の圧延方向に平行な断面（板厚１／４位置）を倍率２０００倍で走査型電子顕微鏡で観察し、画像解析ソフトGIMPを用いて、セメンタイトと、セメンタイト以外を二値化し、解析ソフトImage-Jを用いて各セメンタイトの面積と周囲長を求めて、下記式にて各セメンタイトの円形度係数を算出し、その平均を求めて、セメンタイトの球状化率とした。なお、フェライトの平均粒子径は、冷延鋼板の板幅中央部から採取した試料の圧延方向に平行な断面（板厚１／４位置）において切断法（ＪＩＳ  Ｇ  ０５５１で規定）を用いて求めた。
円形度係数＝４π・面積／（周囲長）２
なお、表２に示すいずれの試料も、組織中のフェライト面積率は８５％以上である。【００６３】
［ファインブランキング加工性］
ファインブランキング加工性は以下の方法で調査した。ＳＫＤ製のクリアランス１０μｍである金型を用いて、長さ４０ｍｍ×幅６０ｍｍの１０ｍｍＲの４角をもつ板を最大荷重が３０ｔとなる条件で打抜いた。打抜いた板の板幅中央をマイクロスコープで１００倍に拡大して端面のせん断面と、端面全体（せん断面と破断面の合計）の板厚方向の長さを測定し、下記式で端面のせん断面率を求めた。そして、端面のせん断面率９５％以上のものを◎（特に優れる）、９０％以上９５％未満のものを○（優れる）、９０％未満のものを×（劣る）として評価した。なお、端面のせん断面率は、上記打抜き板において２箇所存在する板幅中央においてそれぞれ算出した値の平均値を採用した。
端面のせん断面率＝（せん断面の長さ／端面全体の長さ）×１００
さらに、打抜き板の端面のせん断面の表面粗さは算術平均粗さＲａをＪＩＳ２００１に準拠して評価した。なお、打抜き板の端面のせん断面の算術平均粗さＲａは、打抜き板の板幅中央の板厚中央において、板幅方向に５．０ｍｍの長さを測定して求めた値である。また、打抜き板の端面のせん断面の算術平均粗さＲａは、上記打抜き板において２箇所存在する板幅中央の板厚中央においてそれぞれ求めた値の平均値を採用した。そして、端面のせん断面の算術平均粗さＲａが１．０μｍ未満のものを○（優れる）、１．０μｍ以上のものを×（劣る）として評価した。
ファインブランキング加工性は、端面のせん断面率が９５％以上で、かつせん断面の算術平均粗さＲａが１．０μｍ未満のものを総合評価◎（特に優れる）、端面のせん断面率が９０％以上９５％未満で、かつせん断面の算術平均粗さＲａが１．０μｍ未満のものを総合評価○（優れる）とし、それ以外のものを総合評価×（劣る）として、総合評価が◎、○を合格、×を不合格とした。結果を表２に示す。【００６４】
表２より明らかなとおり、本発明例では、０．１０％以上０．４０％未満のＣｒを含有する成分の鋼で、所定のセメンタイト平均粒子径、セメンタイト間の平均間隔、セメンタイト球状化率、フェライト平均粒子径を有し、ファインブランキング加工性に優れる高炭素冷延鋼板が得られた。また、前記高炭素冷延鋼板の硬さ（断面硬さ）はＨＶ１６０以下であった。これに対し、本発明の範囲を外れる条件で製造した比較例では、所望のファインブランキング加工性が得られなかった。【００６５】
【表１】
2019163828.tif 000002
【００６６】
【表２】
2019163828.tif 000003
【図１】
2019163828.tif 000004
【国際調査報告】
2019163828.tif 000005
2019163828.tif 000006
2019163828.tif 000007
2019163828.tif 000008